УЛЬТРАЧИСТЫЕ СОПОЛИМЕРЫ

1. Способ получения чистого (галогенированного) сополимера, по меньшей мере включающий стадии:
A) фильтрования первой органической среды, включающей:
i) по меньшей мере один (галогенированный) сополимер, содержащий фракцию циклических сополимеров, имеющих молекулярную массу 2000 г/моль или меньше, и
ii) органический разбавитель,
через полупроницаемую ультрафильтрационную мембрану с получением
ультраконцентрата, включающего по меньшей мере один (галогенированный) сополимер, содержащий фракцию циклических сополимеров, имеющих молекулярную массу 2000 г/моль или меньше, которая ниже, чем в (галогенированном) сополимере, используемом в органической среде перед фильтрацией, и органический разбавитель,
пермеата, включающего циклические сополимеры, имеющие молекулярную массу 2000 г/моль или меньше, и органический разбавитель, и
B) контактирования второй органической среды, включающей
i) (галогенированный) сополимер ультраконцентрата, или получаемый из ультраконцентрата, и
ii) органический разбавитель,
с водной средой, включающей по меньшей мере одно LCST-соединение, имеющее точку помутнения 0-100°C, предпочтительно 5-100°C, более предпочтительно 15-80°C и еще предпочтительней 20-70°C, и удаления, по крайней мере частичного, органического разбавителя с получением чистого (галогенированного) сополимера.
2. Способ по п. 1, по которому водная среда дополнительно содержит не-LCST-соединения, при этом не-LCST-соединения
выбирают из группы, состоящей из ионогенных или неионогенных поверхностно-активных веществ, эмульгаторов и противоагломератов, или в другом варианте осуществления
из солей (моно- или многовалентных) ионов металлов, или в ином варианте осуществления
из солей карбоновых кислот и многовалентных ионов металлов, или в еще одном варианте осуществления
из стеаратов или пальмитатов моно- или многовалентных ионов металлов, или в другом варианте осуществления
из стеаратов или пальмитатов кальция и цинка,
предпочтительно относительно количества присутствующего в органической среде (галогенированного) сополимера.
3. Способ по пп. 1-2, по которому водная среда включает 20000 ч./млн или менее, предпочтительно 10000 ч./млн или менее, более предпочтительно 8000 ч./млн или менее, еще предпочтительней 5000 ч./млн или менее и еще более предпочтительно 2000 ч./млн ли менее, и в другом еще более предпочтительном варианте осуществления 1000 ч./млн или менее не-LCST-соединений, при этом не-LCST-соединения выбирают из пяти групп, указанных в п. 2, предпочтительно по отношению к количеству присутствующего в органической среде (галогенированного) сополимера.
4. Способ по пп. 1-3, по которому водная среда включает 500 ч./млн или менее, предпочтительно 200 ч./млн или менее, более предпочтительно 100 ч./млн или менее, еще предпочтительней 20 ч./млн или менее и еще более предпочтительно 10 ч./млн или менее, и в другом еще более предпочтительном варианте осуществления 5 ч./млн или менее, и еще более предпочтительно не включает иные диспергаторы, эмульгаторы или противоагломераты, чем LCST-соединения.
5. Способ по пп. 1-4, по которому по меньшей мере одно LCST-соединение выбирают из группы, состоящей из:
поли(N-изопропилакриламид)а, сополимера N-изопропилакриламида и N,N-диметилакриламида, черед. полимера N-изопропилакриламида и 2-гидроксиэтилметакрилата, поли(N-винилкапролактам)а, поли(N,N-диэтилакриламид)а, поли-[2-(диметиламино)этилметакрилат]а, поли-(2-оксазолин)овых гликополимеров, поли-(3-этил-N-винил-2-пирролидон)а, гидроксибутилхитозана, полиоксиэтилен-(20)-сорбитанмоностеарата, полиоксиэтилен-(20)-сорбитанмонолаурата, полиоксиэтилен-(20)-сорбитанмоноолеата, метилцеллюлозы, гидроксипропилцеллюлозы, гидроксиэтилметилцеллюлозы, гидроксипропилметилцеллюлозы, поли(этиленгликоль)метакрилатов с 2-6 этиленгликолевыми звеньями, сополимеров полиэтиленгликоля с полипропиленгликолями, предпочтительно с 2-6 звеньями этиленгликоля и 2-6 звеньями полипропилена, соединений формулы (I)
2
2
x
3
2
y
2
2
z
(I) HO-[-CH-CH-O]-[-CH(CH)-CH-O]-[-CH-CH-O]-H
c y=3-10 и x и z=1-8, при этом y+x+z составляет 5-18,
13
27
сополимеров полиэтиленгликоля с полипропиленгликолем, предпочтительно с 2-8 звеньями этиленгликоля и 2-8 звеньями полипропилена, этоксилированных изо-CH-спиртов, предпочтительно со степенью этоксилирования от 4 до 8, полиэтиленгликоля с 4-50, предпочтительно 4-20 звеньями этиленгликоля, полипропиленгликоля с 4-30, предпочтительно 4-15 звеньями пропиленгликоля, простого монометилового, диметилового, моноэтилового и диэтилового эфира полиэтиленгликоля с 4-50, предпочтительно 4-20 звеньями этиленгликоля, простого монометилового, диметилового, моноэтилового и диэтилового эфира полипропиленгликоля с 4-50, предпочтительно 4-20 звеньями пропиленгликоля, при этом предпочтительны метилцеллюлоза, гидроксипропилцеллюлоза, гидроксиэтилметилцеллюлоза и гидроксипропилметилцеллюлоза.
6. Способ по пп. 1-5, по которому количество LCST-соединения (соединений), присутствующих в водной среде, используемой на стадии A), составляет 1-20000 ч./млн, предпочтительно 3-10000 ч./млн, более предпочтительно 5-5000 ч./млн и еще предпочтительней 10-5000 ч./млн по отношению к количеству (галогенированного) сополимера во второй органической среде.
7. Способ по пп. 1-6, по которому количество LCST-соединения (соединений), присутствующих в водной среде, используемой на стадии A), составляет 1-5000 ч./млн, предпочтительно 3-1000 ч./млн, более предпочтительно 5-500 ч./млн и еще предпочтительней 5-100 ч./млн по отношению к количеству (галогенированного) сополимера во второй органической среде.
8. Способ по пп. 1-7, по которому LCST-соединения обладают молекулярной массой не менее 1500 г/моль, предпочтительно не менее 2500 г/моль и более предпочтительно не менее 4000 г/моль.
9. (Галогенированный) сополимер, получаемый способом по пп. 1-8.
10. (Галогенированные) сополимерные продукты, содержащие 98,5 мас.% или более, предпочтительно 98,8 мас.% или более, более предпочтительно, 99,0 мас.% или более, еще предпочтительней 99,2 мас.% или более, еще более предпочтительно 99,4 мас.% или более, и в другом варианте осуществления 99,5 мас.% или более, предпочтительней 99,7 мас.% или более, фракции циклических сополимеров с молекулярной массой 2000 г/моль или менее в диапазоне 20-2000, предпочтительно 30-1000 ч./млн, более предпочтительно 50-850 ч./млн и предпочтительней 50-500 ч./млн от общей массы (галогенированного) сополимера.
11. (Галогенированные) сополимерные продукты по п. 10, включающие 550 ч./млн или менее, предпочтительно 400 ч./млн или менее, более предпочтительно 300 ч./млн или менее, еще предпочтительней 250 ч./млн или менее и еще более предпочтительно 150 ч./млн или менее, и в другом еще более предпочтительном варианте осуществления 100 ч./млн или менее солей моно- или многовалентных ионов металлов из расчета на содержание в них металла.
12. (Галогенированные) сополимерные продукты по п. 10 или 11, включающие 5000 ч./млн или менее, предпочтительно 2000 ч./млн или менее, более предпочтительно 1000 ч./млн или менее, еще предпочтительней 500 ч./млн или менее и еще более предпочтительно 100 ч./млн или менее, и в другом еще более предпочтительном варианте осуществления 50 ч./млн или менее, предпочтительно 50 ч./млн или менее, более предпочтительно 10 ч./млн или менее и еще более предпочтительно не содержащие не-LCST-соединений, при этом не-LCST-соединения
выбирают из группы, состоящей из ионогенных или неионогенных поверхностно-активных веществ, эмульгаторов и противоагломератов, или в другом варианте осуществления
из солей (моно- или многовалентных) ионов металлов, или в ином варианте осуществления
из солей карбоновых кислот и многовалентных ионов металлов, или в еще одном варианте осуществления
из стеаратов или пальмитатов моно- или многовалентных ионов металлов, или в другом варианте осуществления
из стеаратов или пальмитатов кальция и цинка.
13. (Галогенированные) сополимерные продукты, включающие
(I) 96,0 мас.% или более, предпочтительно 97,0 мас.% или более, более предпочтительно 98,0 мас.% или более, еще предпочтительней 99,0 мас.% или более, еще более предпочтительно 99,2 мас.% или более и в другом варианте осуществления 99,5 мас.% или более, (галогенированного) сополимера, содержащего фракцию циклических сополимеров с молекулярной массой 2000 г/моль или менее в диапазоне 20-2000, предпочтительно 30-1000 ч./млн, более предпочтительно 50-850 ч./млн и предпочтительней 50-500 ч./млн от общей массы (галогенированного) сополимера,
(II) 0-3,0 мас.%, предпочтительно 0-2,5 мас.%, более предпочтительно 0-1,0 мас.% и предпочтительней 0-0,40 мас.% солей моно- или многовалентных ионов металлов, предпочтительно стеаратов и пальмитатов многовалентных ионов металлов, и
(III) от 1 ч./млн до 5000 ч./млн, предпочтительно от 1 ч./млн до 2000 ч./млн и в более предпочтительном варианте осуществления 5-1000 ч./млн или 5-500 ч./млн по меньшей мере одного LCST-соединения.
14. (Галогенированные) сополимеры, включающие
(I) 100 массовых частей (галогенированного) сополимера, содержащего фракцию циклических сополимеров с молекулярной массой 2000 г/моль или менее в диапазоне 20-2000, предпочтительно 30-1000 ч./млн, более предпочтительно 50-850 ч./млн и предпочтительней 50-500 ч./млн от общей массы (галогенированного) сополимера,
(II) 0,0001-0,5, предпочтительно 0,0001-0,2, более предпочтительно 0,0005-0,1, еще предпочтительней 0,0005-0,05 массовых частей по меньшей мере одного LCST-соединения и
(III) не включающие или включающие 0,0001-3,0, предпочтительно, не включающие или включающие 0,0001-2,0, более предпочтительно, не включающие или включающие 0,0001-1,0, еще предпочтительней, не включающие или включающие 0,0001-0,5, еще более предпочтительно, не включающие или включающие 0,0001-0,3, и наиболее предпочтительно, не включающие или включающие 0,0001-0,2 массовых частей солей моно- или многовалентных ионов металлов, преимущественно стеаратов и пальмитатов моно- или многовалентных ионов металлов, предпочтительно состоящих из стеарата кальция, пальмитата кальция, стеарата цинка или пальмитата цинка, и
IV) не включающие или включающие 0,005-0,3, предпочтительно 0,05-0,1, более предпочтительно 0,008-0,05 и еще предпочтительней 0,03-0,07 массовых частей антиоксидантов,
V) 0,005-1,5, предпочтительно 0,05-1,0, более предпочтительно 0,005-0,5, еще предпочтительней 0,01-0,3 и еще более предпочтительно 0,05-0,2 массовых частей летучих компонентов, имеющих температуру кипения при нормальном давлении 200°C или менее,
при этом преимущественно вышеупомянутые компоненты I)-V) составляют в сумме 100,00501-105,300000 массовых частей, предпочтительно 100,00501-104,100000 массовых частей, более предпочтительно 100,01-103,00 массовых частей, еще предпочтительней 100,10-101,50 массовых частей, еще более предпочтительно 100,10-100,80 массовых частей и вместе составляют 99,50-100,00 мас.% или, в другом варианте осуществления, 99,80-100,00 мас.%, предпочтительно 99,90-100,00 мас.%, более предпочтительно 99,95-100,00 мас.% и даже еще предпочтительней 99,97-100,00 мас.% от общей массы (галогенированного) сополимерного продукта.
15. (Галогенированные) сополимерные продукты по п. 14, дополнительно включающие
VI) 0,05-2,5, предпочтительно 0,20-1,50, более предпочтительно 0,50-1,50 массовых частей и еще предпочтительней 0,75-1,50 массовых частей стабилизаторов, преимущественно эпоксидированных соединений, предпочтительно эпоксидированных ненасыщенных масел, таких как эпоксидированное льняное масло или эпоксидированное соевое масло, причем последнее предпочтительней, и
при этом преимущественно вышеупомянутые компоненты I)-VI) составляют в сумме 100,05501-107,800000 массовых частей, предпочтительно 100,05501-106,600000 массовых частей, преимущественно 100,21-104,50 массовых частей, более предпочтительно 100,60-103,00 массовых частей, еще предпочтительней 100,85-102,30 массовых частей и вместе составляют 99,50-100,00 мас.% или, в другом варианте осуществления, 99,80-100,00 мас.%, предпочтительно 99,90-100,00 мас.%, более предпочтительно 99,95-100,00 мас.% и даже еще предпочтительней 99,97-100,00 мас.% от общей массы (галогенированного) сополимерного продукта.
16. (Галогенированные) сополимерные продукты, включающие 97,5 мас.% или более, предпочтительно 98,0 мас.% или более, более предпочтительно 98,2 мас.% или более, еще предпочтительней 98,4 мас.% или более, даже еще предпочтительней 98,5 мас.% или более и в другом варианте осуществления 99,5 мас.% или более (галогенированного) сополимера, содержащего фракцию циклических сополимеров с молекулярной массой 2000 г/моль или менее в диапазоне 20-2000, предпочтительно 30-1000 ч./млн, более предпочтительно 50-850 ч./млн и предпочтительней 50-500 ч./млн от общей массы (галогенированного) сополимера, и имеющие зольность, измеренную согласно ASTM D5667, равную 0,25 мас.% или менее, предпочтительно 0,15 мас.% или менее, более предпочтительно 0,10 мас.% или менее и еще предпочтительней 0,05 мас.% или менее.
17. (Галогенированные) сополимерные продукты по п. 16, включающие от 1 ч./млн до 5000 ч./млн, предпочтительно от 1 ч./млн до 2000 ч./млн и в более предпочтительном варианте осуществления 5-1000 ч./млн или 5-500 ч./млн по меньшей мере одного LCST-соединения.
18. (Галогенированные) сополимерные продукты по пп. 9-17, где (галогенированный) сополимер содержит повторяющиеся звенья, образованные по меньшей мере одним изоолефином и по меньшей мере одним мультиолефином.
19. (Галогенированные) сополимерные продукты по одному из пп. 9-18, где (галогенированный) сополимер содержит повторяющиеся звенья, образованные по меньшей мере одним изоолефином и по меньшей мере одним мультиолефином, при этом повторяющиеся звенья, образованные мультиолефином, по крайней мере частично галогенированы.
20. (Галогенированные) сополимерные продукты по пп. 9-19, где (галогенированный) сополимер содержит повторяющиеся звенья, образованные изобутиленом и изопропеном, причем повторяющиеся звенья, образованные изопропеном, в случае галогенированных сополимеров по крайней мере частично галогенированы.
21. (Галогенированные) сополимерные продукты по пп. 9-20, где мультиолефиновое содержание (галогенированных) сополимеров составляет 0,1 мол.% или более, предпочтительно от 0,1 мол.% до 15 мол.%, в другом варианте осуществления 0,5 мол.% или более, предпочтительно от 0,5 мол.% до 10 мол.%, в еще одном варианте осуществления 0,7 мол.% или более, предпочтительно от 0,7 до 8,5 мол.%, в частности от 0,8 до 1,5 или от 1,5 до 2,5 мол.%, или от 2,5 до 4,5 мол.%, или от 4,5 до 8,5 мол.%, в особенности, где используются изобутен и изопрен.
22. (Галогенированные) сополимерные продукты по пп. 9-20, где (галогенированные) сополимеры имеют средневесовую молекулярную массу в диапазоне 10-2000 кг/моль, предпочтительно в диапазоне 20-1000 кг/моль, более предпочтительно в диапазоне 50-1000 кг/моль, еще предпочтительней в диапазоне 200-800 кг/моль, еще более предпочтительно в диапазоне 375-550 кг/моль и наиболее предпочтительно в диапазоне 400-500 кг/моль.
23. Смеси или компаунды, получаемые смешением или компаундированием (галогенированных) сополимерных продуктов по пп. 9-22.
24. Смеси или компаунды, включающие (галогенированные) сополимерные продукты по пп. 9-22, где смеси имеют соотношение (галогенированного) сополимера и солей карбоновых кислот с моно- и многовалентными ионами металлов не менее 250:1, предпочтительно не менее 500:1, более предпочтительно не менее 1000:1 и еще более предпочтительно не менее 2000:1.
,
25. Гермослои, камеры, трубы, воздушные подушки, пневморессоры, пневмобаллоны, эластичные камеры для аккумуляторов, шланги, конвейерные ленты и фармацевтические пробки и контейнеры, автомобильные амортизаторы подвесок, держатели автомобильных выхлопных систем, стойки крепления кузова, обувные подошвы, компаунды для боковых шин и протекторов, ремни, шланги, обувные подошвы, прокладки, о-образные уплотнительные кольца, провода/кабели, мембраны, ролики, диафрагмы (напр. вулканизационные диафрагмы), внутренние обшивки покрышек, протекторы шин, амортизаторы, гарнитура для машин, баллоны, шары, мячи для гольфа, защитная одежда, медицинская трубка, футеровка емкостей для хранения электрическая изоляция, подшипники, фармацевтические пробки, адгезивы, емкость, такая как бутылка, стандартная транспортная емкость, резервуар для хранения, пробки или крышки контейнера; уплотнитель или герметик, такой как прокладка или замазка; устройства загрузки-разгрузки, такие как шнек или конвейерная лента; охлаждающая башня; приводные ремни, металлообрабатывающее оборудование или любое устройство в контакте со смазочно-охлаждающими жидкостями; компонент двигателей, такой как топливопроводы, топливные фильтры, резервуары для хранения топлива, прокладки, уплотнители и прочее; мембрана для фильтрации жидкости или герметизации резервуаров, бытовая техника, детские товары, сантехника, предохранительные устройства для ванной комнаты, напольные покрытия, принадлежности для хранения продуктов, садовые, кухонные принадлежности, изделия для кухни, конторское оборудование, зоотовары, герметики и строительные растворы, оборудование для косметических салонов, фильтрации воды и складское, поверхности и оборудование для приготовления пищи, тележки для отбора товаров в магазине самообслуживания, защитные покрытия, контейнеры для хранения, обувь, защитная одежда, спортивные принадлежности, тележки, стоматологическое оборудование, дверные ручки, одежда, телефоны, игрушки, катетеризованные жидкости в больницах, поверхности сосудов и труб, покрытия, пищевая промышленность, биомедицинские приспособления, фильтры, добавки, компьютерные системы, корпуса судов, стены душа, обсадные трубы, кардиостимуляторы, импланты, повязки на рану, медицинский текстиль, ледогенераторы, водоохладители, разливочные автоматы фруктового сока, автоматы по продаже прохладительных напитков, системы трубопроводов, емкости-хранилища, дозирующие системы, клапаны, крепеж, комплектующие изделия, корпуса фильтров, облицовочные материалы и барьерные покрытия, изготовленные из или включающие (галогенированные) сополимерные продукты по пп. 9-22 или смеси и компаунды по пп. 23 и 24.